"連続相および断続相を備えている電気泳動媒体であって、前記断続相は、複数の液滴を備え、前記複数の液滴の各々は、流体と前記流体内に配置されている少なくとも1つの帯電粒子とを備え、前記少なくとも1つの帯電粒子は、前記電気泳動媒体に対する電場の印加に応じて前記流体を通して移動可能であり、前記連続相は、前記断続相を包囲してカプセル化し、かつ、高分子バインダおよび塩を備え、前記塩は、少なくとも1つのフッ素原子を含有するアニオンを有し、かつ、25°Cで少なくとも約0.25重量の水溶性を有している、電気泳動媒体。カプセル壁が、各液滴と包囲する前記連続相との間に存在する、請求項1に記載の電気泳動媒体。各液滴は、前記連続層と直接接触している、請求項1に記載の電気泳動媒体。マイクロセル媒体であって、前記マイクロセル媒体において、前記連続相は、担体媒体が前記担体媒体の中に形成されている複数の空洞を有する形態を有しており、前記断続相は、前記空洞内に維持されている、マイクロセル媒体である請求項1に記載の電気泳動媒体。前記塩は、少なくとも3個のフッ素原子を含有するアニオンを有している、請求項1に記載の電気泳動媒体。前記塩は、ヘキサフルオロリン酸アニオンを有している、請求項5に記載の電気泳動媒体。前記塩は、イミダゾールカチオンを有している、請求項6に記載の電気泳動媒体。前記塩は、ヘキサフルオロリン酸3-ブチル-1-メチルイミダゾリウムを備えている、請求項7に記載の電気泳動媒体。前記塩は、テトラフルオロホウ酸またはトリフルオロメタンスルホン酸アニオンを有している、請求項5に記載の電気泳動媒体。前記塩は、前記バインダの固体含有量に基づく約50から約10,000ppmの量で前記バインダ内に存在する、請求項1に記載の電気泳動媒体。前記塩は、前記バインダの固体含有量に基づく約100から約1000ppmの量で前記バインダ内に存在する、請求項10に記載の電気泳動媒体。前記塩は、25°Cで少なくとも約1重量の水溶性を有している、請求項1に記載の電気泳動媒体。請求項1に記載の電気泳動媒体の層と、前記電気泳動媒体に接着されている接着層とを備えている、電気泳動アセンブリ。基板、電気泳動媒体の層、接着層、および剥離シートをこの順に備え、前記電気泳動媒体は、請求項1に記載の電気泳動媒体である、フロントプレーン積層体。前記基板は、光透過性導電層を備えている、請求項14に記載のフロントプレーン積層体。基板、接着層、電気泳動媒体の層、および剥離シートをこの順に備え、前記電気泳動媒体は、請求項1に記載の電気泳動媒体である、反転フロントプレーン積層体。前記電気泳動媒体の層と前記剥離シートとの間に挿入されている第2の接着層をさらに備えている、請求項16に記載の反転フロントプレーン積層体。2つの接着層間に挟まれている電気泳動媒体の層を備え、少なくとも1つの接着層の露出された表面は、剥離シートによって被覆され、前記電気泳動媒体は、請求項1に記載の電気泳動媒体である、二重剥離シート。2つの剥離シート間に挟まれている電気泳動媒体の層を備え、前記電気泳動媒体は、請求項1に記載の電気泳動媒体である、二重剥離シート。電気泳動媒体を形成するためのプロセスであって、前記プロセスは、高分子の水分散液を形成することと、前記高分子の水分散液に塩の水溶液を添加することであって、前記塩は、少なくとも1つのフッ素原子を含有しているアニオンを有し、かつ、25°Cで少なくとも約0.25重量の水溶性を有している、ことと、前記高分子の塩含有水分散液に、電気泳動内部相を含むカプセルまたはそのような内部相の液滴を添加することと、得られた混合物を基板上にコーティングすることと、前記基板上のコーティングを、コーティングされた分散液が、電気泳動媒体の凝集層を前記基板上に形成するようにするために有効な条件に暴露することとを含む、プロセス。故に、バインダ中に有機溶媒を導入することなく、電気泳動媒体において使用されるバインダにイオン性ドーパントを添加する方法が必要とされ、本発明は、そのような方法を提供する。現在、アニオン中にフッ素を含有し、少なくとも限定された水溶性を有するある塩は、電気泳動媒体のバインダ内のイオン性ドーパントとして使用することができることが分かっている。これらの液体塩は、水溶液として、バインダを形成するために使用される水性高分子分散に添加することができる。室温またはその近傍において液体である一定の塩も、代替として、純液体塩として添加され得る。故に、一側面では本発明は、連続相および断続相を備えている電気泳動媒体であって、断続相が複数の液滴を備え、複数の液滴のそれぞれが、流体と、流体内に配置され電気泳動媒体の電場の印加に応じて流体を通して移動可能である少なくとも1つの帯電粒子とを備え、連続相が、断続相を包囲してカプセル化し、高分子バインダおよび塩を備え、塩が、少なくとも1つのフッ素原子を含有しているアニオンを有し、かつ、25°Cで少なくとも約0.25の水溶性を有している、電気泳動媒体を提供する。電気泳動媒体は、カプセル化または高分子分散タイプのいずれかであり得、すなわち、各液滴とバインダとの間に、カプセル壁があってもなくてもよい。電気泳動媒体はまた、マイクロセルタイプであり得る。フッ素含有塩は、バインダの固体含有量に基づく約50から約10,000ppm、概して、約100から約1000ppmの量として存在し得る。本発明の電気泳動媒体内における使用のための好ましい塩は、少なくとも3個のフッ素原子を含有するアニオンを有するものである。塩は、例えば、ヘキサフルオロリン酸アニオンを有し得る。塩はまた、イミダゾールカチオンを有し得、特定の好ましい塩は、ヘキサフルオロリン酸3-ブチル-1-メチルイミダゾリウムである。米国特許第7,012,735号に記載されるテトラブチルアンモニウムヘキサフルオロホスファートは、本発明に使用されるには不十分な水溶性であることに留意されたい。代替として、塩は、テトラフルオロホウ酸またはトリフルオロメタンスルホン酸トリフラートアニオンを有し得る。既に述べられたように、本発明の電気泳動媒体内で使用される塩は、塩が、水溶液の形態において、バインダに添加され得るように、25°Cで少なくとも約0.25重量の水溶性を有するべきである。塩は、塩が1水溶液の形態においてバインダに添加され得るように、25°Cで少なくとも約1.0重量、好ましくは、それ以上の水溶性を有することが望ましい。塩/バインダ混合物は、通常、電気泳動媒体の内部相のカプセルまたは液滴と混合され、基板上にコーティングされ、次いで、乾燥されるか、または別様に、基板上に電気泳動媒体の凝集層の形成を生じさせるために有効な条件に暴露されるので、塩を伴うバインダに過剰量の水を添加することは望ましくない。塩を伴うバインダに過剰量の水を添加することは、基板上の電気泳動媒体の層の乾燥を遅延させ得、したがって、望ましくない。本発明において使用される塩のうちのいくつかは、約25°C未満の融点を有し、したがって、室温で液体である。例えば、前述のヘキサフルオロリン酸3-ブチル-1-メチルイミダゾリウム以下、BMIHFPは、室温で液体である。そのような液体塩は、任意の溶媒を使用せずに、直接、水性高分子分散またはラテックス内に分散されることが可能であるが、水溶液の使用は、バインダを通して塩のより均一な分散をもたらすと考えられるので、希釈水溶液の形態において、そのような塩を添加することが、依然として、好ましい。本発明は、本発明の電気泳動媒体と、電気泳動媒体に接着される接着層とを備えている電気泳動アセンブリにも拡張される。電気泳動媒体および接着層の露出表面の一方または両方が、剥離シートによって被覆され得る。本発明の電気泳動アセンブリは、基板光透過性導電層を含み得る、電気泳動媒体、接着層、および剥離シートをこの順に備えているフロントプレーン積層体の形態であり得る。代替として、本発明の電気泳動アセンブリは、基板光透過性導電層を含み得る、接着層、電気泳動媒体、および剥離シートをこの順に備えている反転フロントプレーン積層体の形態であり得る。第2の接着層は、電気泳動媒体と剥離シートとの間に挿入され得る。本発明の電気泳動アセンブリは、前述のように、二重剥離シートの形態であり得る。本発明はまた、本発明の電気泳動媒体を形成するためのプロセスを提供する。本プロセスは、高分子の水分散液を形成することと、高分子の水分散液に塩の水溶液を添加することであって、塩が、少なくとも1つのフッ素原子を含有しているアニオンを有し、かつ、25°Cで少なくとも約0.25重量の水溶性を有している、ことと、高分子の塩含有水分散液に、電気泳動内部相を含むカプセルまたはそのような内部相の液滴を添加することと、得られた混合物を基板上にコーティングすることと、基板上のコーティングを、コーティングされた分散液が、電気泳動媒体の凝集層を基板上に形成するようにするために有効な条件に暴露することとを備えている。前述のように、本発明は、フッ素含有アニオンを伴う塩を含有するバインダを有する電気泳動媒体を提供する。そのような塩の電気泳動媒体のバインダへの添加は、媒体のWSDを低減するのに有効であることが分かっている。例えば、前述の第2010/0289736号に説明される種類の電気泳動媒体への250-350ppmに対応する分子量のBMIHFPの添加は、媒体のWSDを、20デューティサイクルで、25°Cにおける240時間の動作後の5.4L単位から、1.1から1.5L単位に低減させた。同一量のBMIHFPの添加は、暗状態劣化DSDは、当然ながら、DSDが、媒体の暗状態のL値の増加として現れることを除いて、WSDと正確に同じように測定されたを、2.0L単位から、0.5-0.9L単位に低減させるのにも有効であった。WSDおよび暗状態劣化におけるこれらの改善は、媒体の他の重要な電気光学特性、例えば、絶対白色および暗状態L値を劣化させることを伴って達成される。既に示されたように、BMIHPFおよびTBAHPF等の塩の電気泳動媒体のバインダへの添加は、WSDを制御するのに有効であることが分かっている。水溶性塩は、NMP等の有機溶媒のスラリーを添加することなく、水性カプセルスラリーすなわち、カプセルおよび高分子分散またはラテックスの混合物に送達することができるので、BMIHPF等の水溶性塩の使用は、テトラブチルアンモニウムヘキサフルオロホスファートTBAHPF等の水不溶性塩の使用よりも好ましい。これらの溶媒は、電気泳動層から除去が難しい可能性があり、他の電気光学性能パラメータ例えば、白色状態エッジ、暗状態等に負の影響を及ぼすことが示されている。ここで、以下の実施例が、例証のみとして、本発明において使用される、特に好ましい試薬、条件、および技法の詳細を示すために与えられる。実施例1BMIHPFおよびTBAHPFを使用して得られた結果を示すために、前述の第2010/0289736号に説明される種類の一連の電気泳動媒体を調製した。各内部相は、0.03重量のTriton界面活性剤を含有していた但し、0.05重量の界面活性剤を必要とした、350ppmのTBAHPFを含有する媒体は除く。バインダは、a無塩添加剤対照、b350ppmのTBAHPFと等価な分子量のBMIHPF、c250ppm、およびd350ppmのTBAHPFでドープした。TBAHPFは、NMP溶液として添加した一方、単一画素の実験用ディスプレイを媒体から調製し、標準的試験プロトコルを使用して、WSD、白色および黒色エッジ、ならびに焦点ぼけを試験した。結果を以下の表1に示す。表1におけるデータから、TBAHPFの代わりにBMIHPFの使用が、白色状態エッジ白色状態における画像のゴースト現象の測定をほぼ半分に低減させ、DSエッジが増加したが、電気泳動媒体の大部分の使用において、より低いWSエッジ値を有することが、TFT性能に対してより重要であることが分かるだろう。焦点ぼけ性能が、BMIHPFの使用によって悪化したが、焦点ぼけスコアは、接着剤の配合を変更することによって、大幅に減少させることができることが、実験室において、かつ製造規模の実験において、実証されていることに留意されたい。以下の表2を参照されたい。表2は、前述の表1において使用されたものに類似するが、表2の媒体は、90または180ppm実値、TBAHPF匹敵値ではないのBMIHPFを含有した電気泳動媒体を使用して調製された単一画素の実験用ディスプレイの白色状態および暗状態エッジ、ならびに焦点ぼけデータを報告している。また、BMIHPFを含有する電気泳動媒体は、以下の表3に例証されるように、0°Cで測定されたダイナミックレンジディスプレイの極端な黒色と白色光学状態との間のL単位の差によって測定された、等モル量のTBAHPFを含有する媒体より、優れた低温性能をもたらすことが、実験的に分かった界面活性剤含有量は、0.03であったが、0.05を必要とした、350ppmTBA媒体を除く。特に、BMIPF6のさらなる利点は、若干、水溶性であって、希釈約1w/w水溶液として、インク層に添加することができることである。実施例2本実施例は、ヘキサフルオロリン酸、テトラフルオロホウ酸、およびトリフラート塩がすべて、本発明における利点を伴って使用されることができることを例証する。前述の実施例1の実験が種々の水溶性塩を用いて繰り返された。いずれの場合も、使用される接着剤は、米国特許第7,012,735号に説明される種類のカスタムポリウレタン接着剤であって、500ppmのTBAHPFでドープした。結果を以下の表4に示す。"